Керамический пигмент
CERAMIC PIGMENT

Изобретение относится к составам керамических пигментов, которые могут быть использованы для декорирования изделий из фарфора и фаянса.
2
2
5
2
Известен керамический пигмент, содержащий, мас. %: SiO 25,37-57,52; СоO 10,22-15,84; MgO 25,72-34,96; РO 0,4-1,06; NaO 0,52-1,39 [1]. Коэффициент отражения такого пигмента составляет 13,5-14,5%.
Задачей изобретения является упрощение технологии приготовления пигмента.
2
2
5
2
2
3
2
3
2
2
5
2
2
3
2
3
Технический результат достигается тем, что керамический пигмент, включающий SiO, СоO, MgO, РO, NaO, дополнительно содержит FeOи MnO при следующем соотношении компонентов, мас. %: SiO 52,0-57,0; СоO 5,0-8,0; MgO 15,0-20,0; РO 1,5-2,5; NaO 0,5-1,4; FeO 0,8-1,5; MnO 15,5-19,1.
Составы керамического пигмента приведены в таблице 1, мас. %.
Из сырьевых компонентов (кварцевый песок, стеклобой, магнезит, сода, отходы металлургии и другое) подбирают шихтовой состав пигмента. Измельченные компоненты смешивают и сплавляют, расплав гранулируют в воду. Полученный гранулят размалывают совместно с фриттой бесцветных глазурей. Количество вводимого пигмента 5-40% от массы фритты глазури. Бесцветные глазури окрашиваются в коричневый, фиолетово-коричневый, фиолетовый, черный цвет.
Источники информации
SU 1567533, С03С 1/04, 1990.